ПРЕЖЕЛАТИНИЗИРОВАННЫЙ КРАХМАЛ СО СРЕДНИМ ДИАПАЗОНОМ ВЯЗКОСТИ, И ПРОДУКТ, СУСПЕНЗИЯ И СПОСОБЫ, СВЯЗАННЫЕ С УКАЗАННЫМ КРАХМАЛОМ

1. Плита, содержащая сердечник из затвердевшего гипса, расположенный между двумя кроющими листами, причем указанный сердечник получен из суспензии, содержащей строительный гипс, воду и по меньшей мере один прежелатинизированный крахмал, причем указанный крахмал характеризуется вязкостью от примерно 20 сантипуаз до примерно 700 сантипуаз, причем вязкость измеряют, когда крахмал находится в условиях согласно способу VMA.
2. Плита по п. 1, отличающаяся тем, что вязкость, характеризующая крахмал, составляет от примерно 30 сантипуаз до примерно 200 сантипуаз согласно способу VMA.
3. Плита по п. 1 или 2, отличающаяся тем, что указанный крахмал эффективен для увеличения твердости сердечника из затвердевшего гипса по сравнению с сердечником из затвердевшего гипса без крахмала.
4.Плита по любому из пп. 1-3, отличающаяся тем, что для указанного крахмала требуется увеличение количества избыточной воды, которое необходимо ввести в суспензию для поддержания текучести суспензии на том же уровне, который был бы без крахмала, причем указанное увеличение является меньшим, чем увеличение количества избыточной воды необходимое для крахмала, характеризующегося вязкостью более примерно 700 сантипуаз (например, 773 сантипуаз), согласно способу VMA.
5. Плита по любому из пп. 1-4, отличающаяся тем, что указанный крахмал присутствует в количестве от примерно 0,5 % до примерно 3 % от массы строительного гипса.
6. Плита по любому из пп. 1 - 5, отличающаяся тем, что указанный крахмал представляет собой кислотномодифицированный крахмал.
7. Плита по любому из пп. 1 - 6, отличающаяся тем, что отношение вода/строительный гипс составляет от примерно 0,55 до примерно 0,8.
8. Плита по любому из пп. 1 - 7, отличающаяся тем, что указанная плита имеет плотность от примерно 24 фунтов/куб.фт (384 кг/м3) до примерно 35 фунтов/куб.фт (561 кг/м3).
9. Плита по любому из пп. 1 - 8, отличающаяся тем, что указанная суспензия содержит второй тип крахмала, который (a) не желатинизирован, (b) представляет собой прежелатинизированный крахмал, характеризующийся вязкостью менее 20 сантипуаз согласно способу VMA, или (c) представляет собой прежелатинизированный крахмал, характеризующийся вязкостью более 700 сантипуаз согласно способу VMA.
10. Плита по п. 10, отличающаяся тем, что указанный второй тип крахмала содержит алкилированный крахмал.
11. Плита по любому из пп. 1 - 10, отличающаяся тем, что указанная суспензия дополнительно содержит по меньшей мере один пенообразующий компонент, содержащий большую массовую часть нестабильного компонента и меньшую массовую часть стабильного компонента, причем количество пенообразующего агента и массовое отношение нестабильного компонента к стабильному компоненту эффективны для получения распределения пор в сердечнике из затвердевшего гипса.
12. Плита по любому из пп. 1 - 11, отличающаяся тем, что указанная суспензия дополнительно содержит нафталинсульфонатный диспергатор.
13. Плита по любому из пп. 1 - 12, отличающаяся тем, что указанная суспензия дополнительно содержит триметафосфат натрия.
14. Плита по любому из пп. 1 - 13, отличающаяся тем, что, когда отливают плиту толщиной примерно ½ дюйма (1,3 см), указанная плита имеет сопротивление выдергиванию гвоздя по меньшей мере примерно 65 фунтов (29,5 кг) и имеет твердость сердечника по меньшей мере примерно 11 фунтов (5 кг), измеренные согласно стандарту ASTM C473.
15. Суспензия, содержащая воду, строительный гипс и по меньшей мере один прежелатинизированный крахмал, характеризующийся вязкостью от примерно 20 сантипуаз до примерно 700 сантипуаз, причем вязкость измеряют, когда крахмал находится в условиях согласно способу VMA.
16. Способ изготовления плиты, включающий:
(a) смешивание по меньшей мере воды, строительного гипса и по меньшей мере одного прежелатинизированного крахмала с получением суспензии, причем указанный крахмал характеризуется вязкостью от примерно 20 сантипуаз до примерно 700 сантипуаз, при измерении согласно способу VMA;
(b) размещение суспензии между первым кроющим листом и вторым кроющим листом с получением влажной сборной конструкции;
(c) нарезание влажной сборной конструкции с получением плиты;
(d) высушивание плиты.
17. Соединительный состав , содержащий:
(a) карбонат кальция;
(b) по меньшей мере один прежелатинизированный крахмал, характеризующийся вязкостью от примерно 20 сантипуаз до примерно 700 сантипуаз, при измерении согласно способу VMA.
18. Акустическая панель, содержащая акустический компонент, содержащий волокно, и по меньшей мере один прежелатинизированный крахмал, характеризующийся вязкостью от примерно 20 сантипуаз до примерно 700 сантипуаз, при измерении согласно способу VMA, причем указанная панель имеет коэффициент шумопонижения по меньшей мере примерно 0,5 согласно ASTM C 423-02.
19. Плита, содержащая:
сердечник из затвердевшего гипса, расположенный между двумя кроющими листами, причем сердечник получен из суспензии, содержащей строительный гипс, воду и по меньшей мере один прежелатинизированный крахмал;
указанный крахмал, обладает растворимостью в холодной воде более примерно 30 %;
указанный сердечник из затвердевшего гипса, имеет прочность на сжатие выше, чем сердечник из затвердевшего гипса, изготовленный с использованием крахмала, обладающего растворимостью в холодной воде менее примерно 30 %.
20. Плита по п. 19, отличающаяся тем, что указанный крахмал имеет растворимость в холодной воде от примерно 30 % до примерно 75 %.
21. Плита по п. 19 или 20, отличающаяся тем, что указанный крахмал присутствует в количестве от примерно 0,1 % до примерно 5 % от массы строительного гипса.
3
3
22. Плита по любому из пп. 19 - 21, отличающаяся тем, что указанная плита имеет плотность от примерно 24 фунтов/куб.фт (384 кг/м) до примерно 35 фунтов/куб.фт (561 кг/м).
23. Способ изготовления плиты, включающий
(a) смешивание по меньшей мере воды, строительного гипса и по меньшей мере одного прежелатинизированного крахмала с образованием суспензии,
(b) размещение суспензии между первым кроющим листом и вторым кроющим листом с получением влажной сборной конструкции,
(c) нарезание влажной сборной конструкции с получением плиты, и
(d) высушивание плиты;
причем указанный крахмал обладает растворимостью в холодной воде более примерно 30%;
указанный сердечник из затвердевшего гипса, имеет прочность на сжатие выше, чем сердечник из затвердевшего гипса, изготовленный с использованием крахмала, обладающего растворимостью в холодной воде менее примерно 30%.
24. Способ получения прежелатинизированного крахмала, включающий:
(a) смешивание по меньшей мере воды и непрежелатинизированного крахмала с получением влажного крахмала,
(b) помещение влажного крахмала в экструдер с температурой мундштука примерно 90°С или выше, и
(c) высушивание крахмала;
причем прежелатинизированный крахмал, обладает растворимостью в холодной воде более примерно 30 %.
25. Способ по п. 24, отличающийся тем, что прежелатинизированный крахмал обладает растворимостью в холодной воде от примерно 30 % до примерно 75 %.
26. Способ по любому из пп. 24 или 25, отличающийся тем, что температура головки экструдера составляет примерно 150°С или выше.
27. Способ по любому из пп. 24 - 26, отличающийся тем, что влажный крахмал имеет содержание воды менее примерно 25 % от массы крахмала.